FR 2565257 A1 19851206 FR 8408428 A 19840529 1- Catalyseur pour électrolyseur de solutions basiques La présente invention concerne un catalyseur pour électrolyseur de solutions basiques, notamment aqueuses, dans lequel de l'oxygène se dégage à l'anode et de l'hydrogène à la cathode. Par le brevet français n 2 418 281, on connaît une cathode pour électrolyseur à base de nickel fritté contenant un molybdate de nickel. Pour réaliser une telle cathode, on peut imprégner un support en nickel fritté par un premier trempage dans un molybdate d'ammonium; on chauffe en atmosphère non réductrice à une température de l'ordre de 450 C; on effectue un deuxième trempage dans une solution d'un sel de nitrate de nickel et on chauffe à une température voisine de 450 C environ. On peut également effectuer les deux trempages simultanément dans une solution aqueuse de molybdate d'ammonium et de nitrate de nickel stabi- lisée à l'ammoniaque. On a constaté au cours du temps une dégradation des performances de tels catalyseurs pour l'électrolyse de l'eau en milieu basique à chaud sous forte densité de courant. On a trouvé que ce phénomène était lié à un accroissement de la surten- sion d'oxygène qui serait due à une modification de la structure du catalyseur. Il se forme notamment une phase d'oxyhydroxyde de nickel de structure cristallographique et des oxydes de molybdène dans lesquels la valence du molybdène existe sous plusieurs valeurs de + III à + VI. Ce "glissement stoechiométrique" du catalyseur apparaît non seule- ment en régime de fonctionnement permanent de l'électrolyseur mais aussi pendant les périodes d'arrêt o les courants de fuite peuvent conduire jusqu'à l'inversion des polarités. En effet, dans ce dernier cas on observe à la cathode d'une part une dissolution de l'oxyde de molybdène qui se trouve ainsi perdu, et d'autre part une modification d'état de l'oxyde de nickel, ces phénomènes étant irréversibles. La présente invention a pour but de réaliser un catalyseur du type molybdate de nickel mais présentant une structure plus stable dans le temps que les catalyseurs connus, c'est-à-dire moins sujet au phénomène de glissement stoechiométrique, que ce soit en régime normal de fonc- tionnement de l'électrolyseur, ou en périodes d'arrêt de ce dernier. -2- La présente invention a pour objet un catalyseur d'électrode pour électrolyseur de solutions basiques constitué d'un composé à base d'oxyde mixte de molybdène et de nickel, caractérisé par le fait que ledit composé est de la forme (Nix Cdx)MoO4 avec 0,02 Pour x supérieur à 0,06, c'est-à-dire un rapport en poids Cd/Ni + Cd supérieur à 10%, il y a démixtion du catalyseur. Pour x inférieur à 0,02, le glissement stoechtométrique du catalyseur réapparaît. Ainsi, l'incorporation de cadmium dans le catalyseur au moment de sa réalisation oriente la réaction vers la formation de molybdate de nickel moins suJet à la dérive stoechiométrique. La présente invention a également pour objet un procédé de réali- sation d'un catalyseur selon l'invention. Un tel procédé est caractérisé par le fait que l'on imprègne le support de l'électrode d'une solution contenant du paramolybdate d'ammo- nium, du nitrate de nickel et du nitrate de cadmium stabilisée à l'ammo- niaque, que l'on réalise un grillage sous air à une température comprise entre 400 C et 550 C, que l'on effectue une réduction partielle sous atmosphère d'azote et d'hydrogène à une température comprise entre 400 C et 550 C, et que l'on opère un refroidissement sous atmosphère neutre. Les nitrates de nickel et de cadmium peuvent être remplacés par des sulfates de nickel et de cadmium. Selon un autre mode de préparation, on part d'une solution de paramolybdate d'ammonium et de sels de nickel et de cadmium, choisis parmi les nitrates et les sulfates. On réalise l'imprégnation du support du catalyseur et on précipite avec de la soude pour former les hydroxydes correspondants. Après un séchage, puis un lavage à l'eau distillée, on applique les traitements thermiques précités. D'autres caractéristiques et avantages de la présente invention apparaîtront au cours de la description suivante de modes de réalisation donnés à titre illustratif mais nullement limitatif. Dans le dessin annexé: - La figure 1 montre pour des électrodes de l'art antérieur et des électrodes selon l'invention l'évolution de la tension d'électro- lyse U (volts) en fonction du temps t (heures). - La figure 2 montre l'effet d'une inversion des polarités de l'électro- - 3- lyseur sur des cathodes de l'art antérieur et des cathodes selon l'inven- tion, E; désigne les échantillons testés. On élabore quatre catalyseurs A, B, C, D sur des cathodes en nickel fritté, A et B selon l'art antérieur et C et D selon l'invention. Le catalyseur A est obtenu par le procédé à deux trempages et deux séchages à 450 C comme indiqué plus haut selon l'enseignement du brevet français n 2 418 281. Le catalyseur B est obtenu par le procédé à trempage unique et un séchage à 450 C comme précisé également dans le brevet français précédent. Les catalyseurs C et D selon l'invention sont obtenus de la manière suivante. On utilise une solution d'imprégnation présentant la composi- tion qui suit: - Paramolybdate d'ammonium (NH4)6 Mo7 24' 4H20 235, 4g/litre (2 moles Mo/1) - Nitrate de nickel (NiNO3)2, 6H20 581,6g/litre (2 moles Ni/l) - Nitrate de cobalt Cd (N03)2, 4 H20 32g/litre ceci correspond à un pourcentage Cd/Ni égal à 10% en poids. Après imprégnation d'un support de nickel fritté à l'aide de cette solution, on effectue un grillage à l'air pendant une heure à 450 C pour le catalyseur C et à 550 C pour le catalyseur D. On réalise ensuite une réduction partielle en atmosphère d'azote avec 10% d'hydrogène pendant une heure à 4500C pour le catalyseur C et à 550 C pour le catalyseur D. On refroidit ensuite sous atmosphère neutre. On a reporté dans la figure 1 l'évolution de la tension d'électro- lyse U en fonction du temps t lorsque l'on met en oeuvre les quatre catalyseurs A, B, C, D. L'électrolyte est une solution aqueuse de potasse 10N, la tempéra- ture est de 80 C et la densité de courant 1 A/cm. On a référencé A1, B1, C1, D1, les courbes correspondant aux cata- lyseurs A, B, C, D. On voit donc que la perte d'activité en régime de fonctionnement permanent est moins importante pour les catalyseurs selon l'invention. La stabilisation relative de la valence III du nickel consécutive - 4 - à l'introduction du cadmium est à l'origine de la stabilité du catalyseur selon l'invention. Pour étudier la tenue à l'inversion des cathodes munies des cata- lyseurs selon l'invention, on prépare des groupes de trois échantillons de chaque type A, B, C, D que l'on qualifie A2, B2, C2, D2. On mesure la polarisation E (mvolts) des cathodes obtenues par rapport à une élec- trode témoin (Hg/HgO); les résultats sont reportés dans la figure 2. On refait les mêmes mesures après une inversion de polarité de l'électrolyseur: A2, B2, C2, D2 sont devenus A'2, B'2, C'2, D'2. On observe que pour les cathodes de l'art antérieur (A'2, B'2), la perte de tension est de l'ordre de 200 mvolts en moyenne, alors que pour les cathodes selon l'invention (C'2, D'2), cette perte de tension n'est que de 50 mvolts. La tenue à l'inversion du catalyseur selon l'invention utilisé en cathode est donc nettement meilleure qu'auparavant. Bien entendu l'invention n'est pas limitée aux modes de réali- sation qui viennent d'être décrits. Ainsi, pour le procédé de fabrication du catalyseur selon l'inven- tion, on peut opérer de la façon suivante; On part d'une solution de paramolybdate d'ammonium et de sels de nickel et de cadmium choisis parmi les nitrates et les sulfates. On réalise l'imprégnation du support de nickel fritté et on précipite les hydroxydes correspondants avec de la soude à 125g/litre. Après séchage à 60 C pendant 15 heures et lavage à l'eau distillée, on applique les traitements thermiques décrits anté- rieurement. D'autres conditions équivalentes de mise en oeuvre pourront être prévues. -5- REVENDICATIONS 1/ Catalyseur d'électrode pour électrolyseur de solutions basiques constitué d'un composé à base d'oxyde mixte de molybdène et de nickel, caractérisé par le fait que ledit composé est de la forme (Ni1lx CdX) MoO4 avec 0,02 l'électrode d'une solution stabilisée à l'ammoniaque contenant du para- molybdate d'ammonium et des sels de nickel et de cadmium choisis parmi les nitrates et les sulfates que l'on réalise un grillage à l'air à une température comprise entre 400 C et 550 C, que l'on effectue une réduc- tion partielle sous atmosphère d'azote et d'hydrogène à une température comprise entre 400 C et 550 C, et que l'on opère un refroidissement sous atmosphère neutre. 3/ Procédé de préparation d'une électrode munie du catalyseur selon la revendication 1, caractérisé par le fait qu'on imprègne le support de l'électrode d'une solution contenant du paramolybdate d'ammonium et des sels de nickel et de cadmium choisis parmi les nitrates et les sulfates, qu'on précipite avec de la soude les hydroxydes correspondants, qu'on sèche, qu'on lave à l'eau, qu'on réalise un grillage à l'air à une température comprise entre 400 C et 550 C, qu'on effectue une réduction partielle sous atmosphère d'azote et d'hydrogène à une température comprise entre 400 C et 550 C et que l'on opère un refroidissement sous atmosphère neutre.